(57)【要約】  水分解性繊維複合材（１）であって、多数の繊維要素（２）と、水溶性多糖で形成され、またはそれに類似するものを含む、少なくとも１種の結合剤（３）と、を含むものにおいて、前記少なくとも１種の結合剤（３）が、２重量％の結合剤を含む水溶液で、２０℃において測定して、５００ｍＰａｓを超える粘度を有する。【選択図】図１
2021525320.tif 000002
【特許請求の範囲】
【請求項１】
水分解性繊維複合材（１）であって、
−多数の繊維要素（２）と、
−水溶性多糖で形成され、またはそれに類似するものを含む、少なくとも１種の結合剤（３）と、を含むものにおいて、
前記少なくとも１種の結合剤（３）が、２重量％の結合剤を含有する水溶液で、２０℃において測定して、５００ｍＰａｓ超の粘度を有することを特徴とする、繊維複合材。
【請求項２】
前記少なくとも１種の結合剤（３）は、結合剤を２重量％含有した水溶液で、２０℃において測定して、５５０ｍＰａｓ超、好ましくは６００ｍＰａｓ超、さらに好ましくは７００ｍＰａｓ超、さらに好ましくは８００ｍＰａｓ超、さらに好ましくは９００ｍＰａｓ超、さらに好ましくは１０００ｍＰａｓ超、さらに好ましくは１１００ｍＰａｓ超、さらに好ましくは１２００ｍＰａｓ超、さらに好ましくは１３００ｍＰａｓ超、さらに好ましくは１４００ｍＰａｓ超、さらに好ましくは１５００ｍＰａｓ超、さらに好ましくは１６００ｍＰａｓ超、さらに好ましくは１７００ｍＰａｓ超、さらに好ましくは１８００ｍＰａｓ超、さらに好ましくは１９００ｍＰａｓ超、さらに好ましくは２０００ｍＰａｓ超、さらに好ましくは２１００ｍＰａｓ超、さらに好ましくは２２００ｍＰａｓ超、さらに好ましくは２３００ｍＰａｓ超、さらに好ましくは２４００ｍＰａｓ超、さらに好ましくは２５００ｍＰａｓ超、さらに好ましくは２６００ｍＰａｓ超、さらに好ましくは２７００ｍＰａｓ超、さらに好ましくは２８００ｍＰａｓ超、さらに好ましくは２９００ｍＰａｓ超、さらに好ましくは３０００ｍＰａｓ超の粘度を有することを特徴とする、請求項１に記載の繊維複合材。
【請求項３】
前記少なくとも１種の結合剤（３）が、前記繊維複合材（１）の乾燥重量に対して、０．５〜５０重量％の重量割合を有することを特徴とする、請求項１または２に記載の繊維複合材。
【請求項４】
前記繊維複合材は、少なくとも３０Ｎ、好ましくは少なくとも３５Ｎ、さらに好ましくは少なくとも４０Ｎ、さらに好ましくは少なくとも４５Ｎ、さらに好ましくは少なくとも５０Ｎ、さらに好ましくは少なくとも５５Ｎ、特に少なくとも６０Ｎ、さらに好ましくは少なくとも６５Ｎ、さらに好ましくは少なくとも７０Ｎ、さらに好ましくは少なくとも７５Ｎ、さらに好ましくは少なくとも８０Ｎ、さらに好ましくは少なくとも９０Ｎ、さらに好ましくは少なくとも１００Ｎの引裂き値を有することを特徴とする、請求項１〜３のいずれか１項に記載の繊維複合材。
【請求項５】
前記少なくとも１種の結合剤（３）が、カルボキシメチルセルロース（ＣМＣ）であり、またはそれを含むことを特徴とする、請求項１〜４のいずれか１項に記載の繊維複合材。
【請求項６】
前記繊維複合材は、好ましくは脂肪族アルコール、脂肪族エーテル、脂肪族エステル、または少なくとも１種の脂肪族アルコールおよび／または少なくとも１種の脂肪族エーテルおよび／または少なくとも１種の脂肪族エステルの混合物の群から成る少なくとも１種の湿潤剤、特に有機湿潤剤を含むことを特徴とする、請求項１〜５のいずれか１項に記載の繊維複合材。
【請求項７】
前記少なくとも１種の湿潤剤が、前記繊維複合材（１）の全重量に対して、１〜９０重量％、特に５０重量％以下、好ましくは３５重量％以下、さらに好ましくは２０重量％以下、特別好ましくは１０重量％以下の重量割合を有することを特徴とする、請求項６に記載の繊維複合材。
【請求項８】
前記少なくとも１種の湿潤剤が、殺菌性および／または静菌性特性、もしくは殺真菌性および／または静真菌性特性を有することを特徴とする、請求項５〜７のいずれか１項に記載の繊維複合材。
【請求項９】
前記少なくとも１種の湿潤剤が、少なくとも１種の易揮発性成分、および／または、少なくとも１種の難揮発性有機成分を含むことを特徴とする、請求項６〜８のいずれか１項に記載の繊維複合材。
【請求項１０】
前記繊維複合材が、付加的に、少なくとも１種の有機両性成分を含むことを特徴とする、請求項１〜９のいずれか１項に記載の繊維複合材。
【請求項１１】
前記少なくとも１種の両性有機成分が、前記少なくとも１種の結合剤（３）と組み合わせて、１種のもしくは前記の湿潤剤と一緒に、非溶解性もしくは非分散性である高分子塩および／または高分子集合体を形成するのに役立つことを特徴とする、請求項１０および請求項６〜９のいずれか１項に記載の繊維複合材。
【請求項１２】
前記繊維複合材が、前記繊維複合材（１）のその他の諸成分、特に前記結合剤（３）および／または１種のもしくは前記の両性有機成分とで錯体を形成する金属カチオンもしくは金属カチオン塩を含むことを特徴とする、請求項１〜１１のいずれか１項に記載の繊維複合材。
【請求項１３】
前記繊維複合材が、消毒紙またはクレンジングペーパーであることを特徴とする、請求項１〜１２のいずれか１項に記載の繊維複合材。
【請求項１４】
水分解性繊維複合材（１）、特に請求項１〜１３のいずれか１項に記載の繊維複合材を製造する方法であって、
−特に繊維要素を含有する繊維要素ウエブの態様の多数の繊維要素（２）を調製する工程と、
−酸性基含有多糖で形成され、またはそれに類似するものを含む、少なくとも１種の結合剤（３）を、繊維要素（２）、特に繊維要素ウエブに被着する工程とを含み、
前記少なくとも１種の結合剤（３）が、２重量％の結合剤（３）を含有する水溶液で、２０℃において測定して、５００ｍＰａｓ超の粘度を有する方法。
【発明の詳細な説明】
【技術分野】
【０００１】
本発明は、多数の繊維要素と、水溶性多糖で形成され、またはそれに類似するものを含む、少なくとも１種の結合剤と、を含む、水分解性繊維複合材に関する。
【背景技術】
【０００２】
相応する水分解性繊維複合材、もしくはそれに類似するものから製造される繊維製品が基本的に知られている。相応する繊維複合材には、水との接触時に、迅速かつ完全な分解もしくは迅速かつ完全な解離性が求められる。したがって、相応する繊維複合材は、水との接触時に、極力迅速、かつ極力完全に分解もしくは解離しなければならない。
【０００３】
このような解離特性を実現するために、先行技術では、低い含水強度、すなわち水との接触時に高い分解能もしくは解離能を有する様々な繊維複合材が提案された。
【０００４】
相応する繊維複合材の改善点は従来それらの構造的特性、すなわち特にそれらの機械的特性であった。これは特に、それらの具体的応用分野もしくは利用分野では少なくとも時として、繊維複合材に一定の機械的応力が加わることになる繊維複合材に当てはまる。
【発明の概要】
【発明が解決しようとする課題】
【０００５】
本発明の課題は、特にその構造的特性、すなわち特にその機械的特性に関して改善された水分解性繊維複合材を明示することである。
【課題を解決するための手段】
【０００６】
この課題は、請求項１に記載した水分解性繊維複合材によって解決される。これに従属する請求項は、水分解性繊維複合材の考えられる実施形態に関する。
【０００７】
ここに述べる、以下で「繊維複合材」と略記する水分解性繊維複合材は、特に水中での特別な分解特性および特別な構造的特性、すなわち特に機械的特性に内在する特別な特性を有する。
【０００８】
この繊維複合材は、比較的低い含水強度、すなわち水との接触時に比較的低い機械的強度を有する。含水強度が低いので、この繊維複合材は水との接触時に個々の繊維要素へと迅速かつ完全に分解もしくは迅速かつ完全に解離することができる。水に導入後、この繊維複合材は、分解し、もしくはそれゆえにこの繊維複合材はその低い含水強度、もしくはその高い分解性、もしくは解離性のゆえに、ごく迅速に解離し、この繊維複合材を例えば排水路、トイレ等に廃棄後に、下水設備の詰まりが避けられ、もしくは汚水処理施設内での本来の汚水浄化前に繊維複合材を特別に分離する必要はない。つまりこの繊維複合材は、水との接触時、すなわち特に水に導入後、（ほぼ）完全に分解することができる。一般に、この繊維複合材は水に導入後、１時間未満、主に１５分未満、さらに主に１分未満、さらに主に３０秒未満、さらに主に１０秒未満で、分解もしくは解離する。既に触れたように、解離後に存在する個々の繊維要素はもはや互いに結合されておらず、−特に繊維長が比較的短いので−分散液中でもはや互いに結合されることもなく、下水設備内で例えば沈殿、凝集または詰まりを防止することができる。繊維長は以下で明らかとなるように一般に短く、例えば下水設備の（乱流）流れ領域内で繊維要素の絡み合いが可能でないほどである。
【０００９】
この繊維複合材の低い含水強度および概して良好な生物学的分解性・アベイラビリティは、自然や環境中に（間違って）漏出した場合でも、繊維複合材の完全代謝に至るまでの迅速かつ完全な分解をもたらす。
【００１０】
用語「含水強度」とは、水との接触時もしくは過剰水の存在下での繊維複合材の強度のことである。含水強度は例えば、ＤＩＮ ＥＮ ＩＳＯ １２６２５、第５分冊（発行日：２００５年０９月）「幅に関係した含水破断力の測定」による含水引張試験によって確定することができる。
【００１１】
この繊維複合材は主に、ＤＩＮ ＥＮ ＩＳＯ １２６２５に定める含水引張試験により、２０℃、相対湿度６５％で測定して、最高２Ｎ、好ましくは最高１Ｎ、さらに好ましくは最高０．５Ｎの含水強度を有する。特に、この繊維複合材は、最高２Ｎ、主に最高１Ｎ、さらに好ましくは最高０．５Ｎの含水強度を有する。これは特に、３Ｎ超、主に３Ｎ〜２５０Ｎの範囲内、さらに好ましくは６Ｎ〜２１０Ｎの範囲内、さらに好ましくは５Ｎ〜８０Ｎの範囲内、さらに好ましくは６Ｎ〜５５Ｎの範囲内、さらに好ましくは５Ｎ〜２０Ｎの範囲内の湿潤強度に相当する。無論、具体的最終製品に対する要求条件に応じて上下の例外値が考えられる。
【００１２】
したがって、一般に、この繊維複合材は、低い含水強度の他に、比較的高い湿潤強度、すなわち湿潤状態において比較的高い機械的強度を有する。こうして、この繊維複合材は、湿潤状態において、例えば素地上での摩擦によって短時間の機械的応力を受ける場合でも、比較的高い機械的強度を有する。
【００１３】
用語「湿潤強度」とは、特に水中での、もしくは少なくとも１種の有機成分を含有する水溶液の存在下における、繊維複合材の強度のことである。この少なくとも１種の有機成分は例えば、脂肪族アルコール、脂肪族エーテル、脂肪族エステル、単糖類、少糖類およびこれらの混合物もしくは組み合わせの群から選択することができる。湿潤強度は、例えば、ＤＩＮ ＥＮ ＩＳＯ １３９３４−１（発行日：１９９９年０４月）によるストリップ引張試験によって確定することができる。
【００１４】
この繊維複合材は主に、ＤＩＮ ＥＮ ＩＳＯ １３９３４−１によるストリップ引張試験によって、２０℃、相対湿度６５％において測定して、３Ｎ超、特に３Ｎ〜２５０Ｎの範囲内、好ましくは４Ｎ〜１５０Ｎの範囲内、さらに好ましくは４．５Ｎ〜１２０Ｎの範囲内、さらに好ましくは５Ｎ〜８０Ｎの範囲内、さらに好ましくは６Ｎ〜５５Ｎの範囲内の湿潤強度を有する。無論、具体的最終製品に対する要求条件に応じて、上下の例外値が考えられる。
【００１５】
この繊維複合材の含水強度は、繊維複合材を形成する諸成分もしくは構成要素の組成によって規定されており、もしくは繊維複合材を形成する諸成分もしくは構成要素の組成を適切に変更することによって適切に規定することができる。特に、繊維複合材を形成する諸成分もしくは構成要素の組成を適切に変更することによって、繊維複合材の含水強度を繊維複合材の特定の応用もしくは用途に合わせることが可能である。同様のことが繊維複合材の湿潤強度にも当てはまる。
【００１６】
この繊維複合材は、主要な諸成分もしくは構成要素として多数もしくは複数の繊維要素と少なくとも１種の結合剤とを含む。繊維要素もしくは結合剤、および繊維複合材のその他考えられる諸成分もしくは構成要素の具体的実施形態は、後に詳しく言及する。
【００１７】
これらの繊維要素は、水中もしくは水溶液中で湿潤可能である。これらの繊維要素は水との接触時に膨潤可能とすることができる。したがって、これらの繊維要素は、水に対して一定の吸収能を有することができ、そのことから、水との接触時にこれらの繊維要素は膨潤（体積増加）することになる。これらの繊維要素は、この繊維複合材の基本母材を形成し、もしくはそのようなものと理解することができる。
【００１８】
これらの繊維要素は、天然の、すなわち動物性または植物性の、または合成無機および／または有機の繊維もしくは繊維材料で形成しておくことができる。これらの繊維要素は、主に、天然有機の繊維もしくは繊維材料で形成されている。化学的および／または幾何学的および／または物理的に同じ繊維要素、または化学的および／または幾何学的および／または物理的に異なる繊維要素を使用することができる。それとともに、様々な繊維要素の混合物、すなわち少なくとも１つの化学的、幾何学的または物理的性質の点で異なる繊維要素の混合物とすることもできる。無機繊維要素の例は、玄武岩繊維、ガラス繊維、シリカ繊維、鉱物繊維、炭素繊維である。有機繊維要素の例は、麻繊維またはパルプ繊維（セルロース繊維）である。合成有機繊維要素の例は、ポリエステル繊維、ポリアミド繊維、ポリイミド繊維、ポリアミドイミド繊維、ポリエチレン繊維、ポリプロピレン繊維、ポリ塩化ビニル繊維である。
【００１９】
好ましくは、主として天然繊維要素、すなわち特にパルプ繊維が使用される。さらに、例えばレーヨン繊維、木綿繊維、羊毛繊維、アセテート繊維またはテンセル繊維を使用することができる。好ましい実施形態において、これらの繊維要素は、それぞれ乾燥繊維複合材の全重量に対して、４０〜約９８重量％、さらに好ましくは６０〜９５重量％のパルプ繊維を含む。使用するパルプ繊維は、植物繊維を化学的に消化し、または再生繊維を使用することによって得ることができる。木材繊維、ヤシ科植物または一年生植物、例えば干し草、わら、バガス、ケナフまたは竹等の繊維も、これらの混合物もしくは組み合わせも使用することができる。さらに、あらゆる木材パルプ、すなわち針葉樹パルプも広葉樹パルプも使用することができる。
【００２０】
主に、これらの繊維要素は、少なくとも０．１ｍｍ、主に０．１ｍｍ〜１０ｍｍの範囲内、さらに好ましくは０．２〜６ｍｍの範囲内、さらに好ましくは１ｍｍ〜４ｍｍの範囲内、さらに好ましくは１．１〜３ｍｍの範囲内の長さを有する。主に、この繊維複合材は繊維長６ｍｍ超の繊維要素を有していない。この繊維複合材を水中で溶解後、相応に短い繊維要素を用いることによって、個々の繊維要素または複数の繊維要素が機械的に結合し、すなわち、例えば球状化し、輪状化し、フェルト化しおよび／または絡み合って繊維要素集合体を形成し、これらの繊維要素集合体が詰まりを生じ得るようなことを防止することができる。それゆえに、既に触れたように、これらの繊維要素は一般に、濃度や繊維材料に応じた絡み合い限界以下の繊維長を有する。これらの繊維要素はそれらの幾何学形状にかかわりなく主に水溶性であり、および／または分散可能である。
【００２１】
これらの繊維要素は、繊維複合材の分解後に繊維要素相互の結合を困難にしもしくは防止する特定の繊維幾何学形状、すなわち特に特定の繊維長を有することができる。既に触れたように、これらの繊維要素は、一般に短く選択されており、一般に特に６ｍｍ未満の繊維長を有し、乾燥状態、湿潤状態もしくは含水状態でも、繊維複合材を水に導入後に分解もしくは解離した状態でも、例えば球状化、輪状化または絡み合いによって形成される機械的相互結合が生じることはない。場合によっては、繊維要素特有のものである絡み合い限界を超えると、例えば球状化、輪状化または絡み合いによって形成される繊維要素の機械的結合があり得るが、こうしてこれらの繊維要素は一般にこの絡み合い限界以下の繊維長を有する。絡み合い限界繊維長と称しもしくは見做す絡み合い限界とは、流れ領域内で機械的に安定した繊維−繊維凝塊もしくは繊維−繊維結合体を形成することになる濃度や繊維材料に応じた繊維長のことである。
【００２２】
乾燥状態、湿潤状態もしくは含水状態におけるこの繊維複合材の構造的合着、もしくはそのことから生じる構造的もしくは機械的特性、すなわち強度は、一般に、結合剤もしくはその凝結過程のみによって実現されている。それとともに、この結合剤は、化学的もしくは物理化学的固定、すなわち特に水素橋状結合、繊維要素−繊維要素橋もしくは結合剤膜の生成によって形成される十分に安定した繊維要素結合を繊維要素間に形成もしくは確保することに一般に単独で役立つ。このためこれらの繊維要素は、少なくとも部分的に、特に完全に結合剤によって取り囲まれ、もしくはこれに埋封され、もしくは接触箇所および繊維要素−繊維要素交差箇所（かみ合い領域）で互いに固定されている。
【００２３】
この結合剤は、水溶性多糖、特に酸性基含有多糖、すなわち少なくとも１種の酸性基を有する多糖で形成され、またはそれに類似するものを少なくとも１種有する。多糖の水溶性は、特に、少なくとも１ｇ、特に少なくとも２ｇ、好ましくは少なくとも５ｇが１００ｇの蒸留水に温度２５℃、圧力１ａｔｍにおいて溶けることを意味する。
【００２４】
例えば水溶液および／またはフォームとして塗布可能なこの結合剤は、一般に、水に対して一定の吸収能を有し、この吸収能は結合剤の凝結後も維持され、再度水と接触させると結合剤の膨潤（体積増加）および／または溶解を生じる。既に触れたように、この結合剤は繊維要素相互の結合、例えば、凝着もしくは凝集に役立つ。例えばこの結合剤は繊維要素に被着して引き続き乾燥させた後、繊維要素に粘着することができ、これにより繊維要素は凝着もしくは凝集して互いに結合される。既に触れたようにこの結合剤は水素橋状結合を介して繊維要素と結合しておくことができる。
【００２５】
重要なのは、この結合剤が結合剤を２重量％含有した水溶液もしくは水中で、２０℃において測定して、５００ｍＰａｓ超の粘度を有することである。特に、この結合剤は、結合剤を２重量％含有した水溶液もしくは水中で２０℃において測定して、５００ｍＰａｓを（はるかに）超える粘度を有する。結合剤の粘度測定は例えば、円筒測定設備、МＶ計量カップを有する、例えばＶＴ５５０型Ｈａａｋｅ Ｖｉｓｃｏｔｅｓｔｅｒの回転粘度計によって２．５５ｓ−１の回転速度で行われ（行なわれた）。
【００２６】
この結合剤は−やはり結合剤を２重量％含有した水溶液もしくは水中で、２０℃において測定して−５０１ｍＰａｓ〜３０００ｍＰａｓの範囲内、特に５２０ｍＰａｓ〜１２００ｍＰａｓの範囲内、好ましくは５５０ｍＰａｓ〜９００ｍＰａｓの範囲内の粘度を有することができる。具体的に考えられる粘度範囲は−やはり結合剤を２重量％含有した水溶液もしくは水中で、２０℃において測定して−例えば５５０ｍＰａｓ〜６００ｍＰａｓ、５２０〜６６０ｍＰａｓ、６００〜７００ｍＰａｓ、８８０〜１１５０ｍＰａｓの範囲である。
【００２７】
したがって、例えばこの結合剤は、結合剤を２重量％含有した水溶液で、２０℃において測定して、５５０ｍＰａｓ超、好ましくは６００ｍＰａｓ超、さらに好ましくは７００ｍＰａｓ超、さらに好ましくは８００ｍＰａｓ超、さらに好ましくは９００ｍＰａｓ超、さらに好ましくは１０００ｍＰａｓ超、さらに好ましくは１１００ｍＰａｓ超、さらに好ましくは１２００ｍＰａｓ超、さらに好ましくは１３００ｍＰａｓ超、さらに好ましくは１４００ｍＰａｓ超、さらに好ましくは１５００ｍＰａｓ超、さらに好ましくは１６００ｍＰａｓ超、さらに好ましくは１７００ｍＰａｓ超、さらに好ましくは１８００ｍＰａｓ超、さらに好ましくは１９００ｍＰａｓ超、さらに好ましくは２０００ｍＰａｓ超、さらに好ましくは２１００ｍＰａｓ超、さらに好ましくは２２００ｍＰａｓ超、さらに好ましくは２３００ｍＰａｓ超、さらに好ましくは２４００ｍＰａｓ超、さらに好ましくは２５００ｍＰａｓ超、さらに好ましくは２６００ｍＰａｓ超、さらに好ましくは２７００ｍＰａｓ超、さらに好ましくは２８００ｍＰａｓ超、さらに好ましくは２９００ｍＰａｓ超、さらに好ましくは３０００ｍＰａｓ超の粘度を有することができる。
【００２８】
特に、この結合剤は、結合剤を２重量％含有した水溶液で、２０℃において測定して、５１０ｍＰａｓ超、特に５２０ｍＰａｓ超、好ましくは５３０ｍＰａｓ超、さらに好ましくは５４０ｍＰａｓ超、さらに好ましくは５５０ｍＰａｓ超、さらに好ましくは５６０ｍＰａｓ超、さらに好ましくは５７０ｍＰａｓ超、さらに好ましくは５８０ｍＰａｓ超、さらに好ましくは５９０ｍＰａｓ超、さらに好ましくは６００ｍＰａｓ超、さらに好ましくは６１０ｍＰａｓ超、さらに好ましくは６２０ｍＰａｓ超、さらに好ましくは６３０ｍＰａｓ超、さらに好ましくは６４０ｍＰａｓ超、さらに好ましくは６５０ｍＰａｓ超、さらに好ましくは６６０ｍＰａｓ超、さらに好ましくは６７０ｍＰａｓ超、さらに好ましくは６８０ｍＰａｓ超、さらに好ましくは６９０ｍＰａｓ超、さらに好ましくは７００ｍＰａｓ超、さらに好ましくは７１０ｍＰａｓ超、さらに好ましくは７２０ｍＰａｓ超、さらに好ましくは７３０ｍＰａｓ超、さらに好ましくは７４０ｍＰａｓ超、さらに好ましくは７５０ｍＰａｓ超、さらに好ましくは７６０ｍＰａｓ超、さらに好ましくは７７０ｍＰａｓ超、さらに好ましくは７８０ｍＰａｓ超、さらに好ましくは７９０ｍＰａｓ超、さらに好ましくは８００ｍＰａｓ超、さらに好ましくは８１０ｍＰａｓ超、さらに好ましくは８２０ｍＰａｓ超、さらに好ましくは８３０ｍＰａｓ超、さらに好ましくは８４０ｍＰａｓ超、さらに好ましくは８５０ｍＰａｓ超、さらに好ましくは８６０ｍＰａｓ超、さらに好ましくは８７０ｍＰａｓ超、さらに好ましくは８８０ｍＰａｓ超、さらに好ましくは８９０ｍＰａｓ超、さらに好ましくは９００ｍＰａｓ超、さらに好ましくは９１０ｍＰａｓ超、さらに好ましくは９２０ｍＰａｓ超、さらに好ましくは９３０ｍＰａｓ超、さらに好ましくは９４０ｍＰａｓ超、さらに好ましくは９５０ｍＰａｓ超、さらに好ましくは９６０ｍＰａｓ超、さらに好ましくは９７０ｍＰａｓ超、さらに好ましくは９８０ｍＰａｓ超、さらに好ましくは９９０ｍＰａｓ超、さらに好ましくは１０００ｍＰａｓ超、さらに好ましくは１０１０ｍＰａｓ超、さらに好ましくは１０２０ｍＰａｓ超、さらに好ましくは１０３０ｍＰａｓ超、さらに好ましくは１０４０ｍＰａｓ超、さらに好ましくは１０５０ｍＰａｓ超、さらに好ましくは１０６０ｍＰａｓ超、さらに好ましくは１０７０ｍＰａｓ超、さらに好ましくは１０８０ｍＰａｓ超、さらに好ましくは１０９０ｍＰａｓ超、さらに好ましくは１１００ｍＰａｓ超、さらに好ましくは１１１０ｍＰａｓ超、さらに好ましくは１１２０ｍＰａｓ超、さらに好ましくは１１３０ｍＰａｓ超、さらに好ましくは１１４０ｍＰａｓ超、さらに好ましくは１１５０ｍＰａｓ超、さらに好ましくは１１６０ｍＰａｓ超、さらに好ましくは１１７０ｍＰａｓ超、さらに好ましくは１１８０ｍＰａｓ超、さらに好ましくは１１９０ｍＰａｓ超、さらに好ましくは１２００ｍＰａｓ超、さらに好ましくは１２１０ｍＰａｓ超、さらに好ましくは１２２０ｍＰａｓ超、さらに好ましくは１２３０ｍＰａｓ超、さらに好ましくは１２４０ｍＰａｓ超、さらに好ましくは１２５０ｍＰａｓ超、さらに好ましくは１２６０ｍＰａｓ超、さらに好ましくは１２７０ｍＰａｓ超、さらに好ましくは１２８０ｍＰａｓ超、さらに好ましくは１２９０ｍＰａｓ超、さらに好ましくは１３００ｍＰａｓ超、さらに好ましくは１３１０ｍＰａｓ超、さらに好ましくは１３２０ｍＰａｓ超、さらに好ましくは１３３０ｍＰａｓ超、さらに好ましくは１３４０ｍＰａｓ超、さらに好ましくは１３５０ｍＰａｓ超、さらに好ましくは１３６０ｍＰａｓ超、さらに好ましくは１３７０ｍＰａｓ超、さらに好ましくは１３８０ｍＰａｓ超、さらに好ましくは１３９０ｍＰａｓ超、さらに好ましくは１４００ｍＰａｓ超、さらに好ましくは１４１０ｍＰａｓ超、さらに好ましくは１４２０ｍＰａｓ超、さらに好ましくは１４３０ｍＰａｓ超、さらに好ましくは１４４０ｍＰａｓ超、さらに好ましくは１４５０ｍＰａｓ超、さらに好ましくは１４６０ｍＰａｓ超、さらに好ましくは１４７０ｍＰａｓ超、さらに好ましくは１４８０ｍＰａｓ超、さらに好ましくは１４９０ｍＰａｓ超、さらに好ましくは１５００ｍＰａｓ超、さらに好ましくは１５１０ｍＰａｓ超、さらに好ましくは１５２０ｍＰａｓ超、さらに好ましくは１５３０ｍＰａｓ超、さらに好ましくは１５４０ｍＰａｓ超、さらに好ましくは１５５０ｍＰａｓ超、さらに好ましくは１５６０ｍＰａｓ超、さらに好ましくは１５７０ｍＰａｓ超、さらに好ましくは１５８０ｍＰａｓ超、さらに好ましくは１５９０ｍＰａｓ超、さらに好ましくは１６００ｍＰａｓ超、さらに好ましくは１６１０ｍＰａｓ超、さらに好ましくは１６２０ｍＰａｓ超、さらに好ましくは１６３０ｍＰａｓ超、さらに好ましくは１６４０ｍＰａｓ超、さらに好ましくは１６５０ｍＰａｓ超、さらに好ましくは１６６０ｍＰａｓ超、さらに好ましくは１６７０ｍＰａｓ超、さらに好ましくは１６８０ｍＰａｓ超、さらに好ましくは１６９０ｍＰａｓ超、さらに好ましくは１７００ｍＰａｓ超、さらに好ましくは１７１０ｍＰａｓ超、さらに好ましくは１７２０ｍＰａｓ超、さらに好ましくは１７３０ｍＰａｓ超、さらに好ましくは１７４０ｍＰａｓ超、さらに好ましくは１７５０ｍＰａｓ超、さらに好ましくは１７６０ｍＰａｓ超、さらに好ましくは１７７０ｍＰａｓ超、さらに好ましくは１７８０ｍＰａｓ超、さらに好ましくは１７９０ｍＰａｓ超、さらに好ましくは１８００ｍＰａｓ超、さらに好ましくは１８１０ｍＰａｓ超、さらに好ましくは１８２０ｍＰａｓ超、さらに好ましくは１８３０ｍＰａｓ超、さらに好ましくは１８４０ｍＰａｓ超、さらに好ましくは１８５０ｍＰａｓ超、さらに好ましくは１８６０ｍＰａｓ超、さらに好ましくは１８７０ｍＰａｓ超、さらに好ましくは１８８０ｍＰａｓ超、さらに好ましくは１８９０ｍＰａｓ超、さらに好ましくは１９００ｍＰａｓ超、さらに好ましくは１９１０ｍＰａｓ超、さらに好ましくは１９２０ｍＰａｓ超、さらに好ましくは１９３０ｍＰａｓ超、さらに好ましくは１９４０ｍＰａｓ超、さらに好ましくは１９５０ｍＰａｓ超、さらに好ましくは１９６０ｍＰａｓ超、さらに好ましくは１９７０ｍＰａｓ超、さらに好ましくは１９８０ｍＰａｓ超、さらに好ましくは１９９０ｍＰａｓ超、さらに好ましくは２０００ｍＰａｓ超、さらに好ましくは２０１０ｍＰａｓ超、さらに好ましくは２０２０ｍＰａｓ超、さらに好ましくは２０３０ｍＰａｓ超、さらに好ましくは２０４０ｍＰａｓ超、さらに好ましくは２０５０ｍＰａｓ超、さらに好ましくは２０６０ｍＰａｓ超、さらに好ましくは２０７０ｍＰａｓ超、さらに好ましくは２０８０ｍＰａｓ超、さらに好ましくは２０９０ｍＰａｓ超、さらに好ましくは２１００ｍＰａｓ超、さらに好ましくは２１１０ｍＰａｓ超、さらに好ましくは２１２０ｍＰａｓ超、さらに好ましくは２１３０ｍＰａｓ超、さらに好ましくは２１４０ｍＰａｓ超、さらに好ましくは２１５０ｍＰａｓ超、さらに好ましくは２１６０ｍＰａｓ超、さらに好ましくは２１７０ｍＰａｓ超、さらに好ましくは２１８０ｍＰａｓ超、さらに好ましくは２１９０ｍＰａｓ超、さらに好ましくは２２００ｍＰａｓ超、さらに好ましくは２２１０ｍＰａｓ超、さらに好ましくは２２２０ｍＰａｓ超、さらに好ましくは２２３０ｍＰａｓ超、さらに好ましくは２２４０ｍＰａｓ超、さらに好ましくは２２５０ｍＰａｓ超、さらに好ましくは２２６０ｍＰａｓ超、さらに好ましくは２２７０ｍＰａｓ超、さらに好ましくは２２８０ｍＰａｓ超、さらに好ましくは２２９０ｍＰａｓ超、さらに好ましくは２３００ｍＰａｓ超、さらに好ましくは２３１０ｍＰａｓ超、さらに好ましくは２３２０ｍＰａｓ超、さらに好ましくは２３３０ｍＰａｓ超、さらに好ましくは２３４０ｍＰａｓ超、さらに好ましくは２３５０ｍＰａｓ超、さらに好ましくは２３６０ｍＰａｓ超、さらに好ましくは２３７０ｍＰａｓ超、さらに好ましくは２３８０ｍＰａｓ超、さらに好ましくは２３９０ｍＰａｓ超、さらに好ましくは２４００ｍＰａｓ超、さらに好ましくは２４１０ｍＰａｓ超、さらに好ましくは２４２０ｍＰａｓ超、さらに好ましくは２４３０ｍＰａｓ超、さらに好ましくは２４４０ｍＰａｓ超、さらに好ましくは２４５０ｍＰａｓ超、さらに好ましくは２４６０ｍＰａｓ超、さらに好ましくは２４７０ｍＰａｓ超、さらに好ましくは２４８０ｍＰａｓ超、さらに好ましくは２４９０ｍＰａｓ超、さらに好ましくは２５００ｍＰａｓ超、さらに好ましくは２５１０ｍＰａｓ超、さらに好ましくは２５２０ｍＰａｓ超、さらに好ましくは２５３０ｍＰａｓ超、さらに好ましくは２５４０ｍＰａｓ超、さらに好ましくは２５５０ｍＰａｓ超、さらに好ましくは２５６０ｍＰａｓ超、さらに好ましくは２５７０ｍＰａｓ超、さらに好ましくは２５８０ｍＰａｓ超、さらに好ましくは２５９０ｍＰａｓ超、さらに好ましくは２６００ｍＰａｓ超、さらに好ましくは２６１０ｍＰａｓ超、さらに好ましくは２６２０ｍＰａｓ超、さらに好ましくは２６３０ｍＰａｓ超、さらに好ましくは２６４０ｍＰａｓ超、さらに好ましくは２６５０ｍＰａｓ超、さらに好ましくは２６６０ｍＰａｓ超、さらに好ましくは２６７０ｍＰａｓ超、さらに好ましくは２６８０ｍＰａｓ超、さらに好ましくは２６９０ｍＰａｓ超、さらに好ましくは２７００ｍＰａｓ超、さらに好ましくは２７１０ｍＰａｓ超、さらに好ましくは２７２０ｍＰａｓ超、さらに好ましくは２７３０ｍＰａｓ超、さらに好ましくは２７４０ｍＰａｓ超、さらに好ましくは２７５０ｍＰａｓ超、さらに好ましくは２７６０ｍＰａｓ超、さらに好ましくは２７７０ｍＰａｓ超、さらに好ましくは２７８０ｍＰａｓ超、さらに好ましくは２７９０ｍＰａｓ超、さらに好ましくは２８００ｍＰａｓ超、さらに好ましくは２８１０ｍＰａｓ超、さらに好ましくは２８２０ｍＰａｓ超、さらに好ましくは２８３０ｍＰａｓ超、さらに好ましくは２８４０ｍＰａｓ超、さらに好ましくは２８５０ｍＰａｓ超、さらに好ましくは２８６０ｍＰａｓ超、さらに好ましくは２８７０ｍＰａｓ超、さらに好ましくは２８８０ｍＰａｓ超、さらに好ましくは２８９０ｍＰａｓ超、さらに好ましくは２９００ｍＰａｓ超、さらに好ましくは２９１０ｍＰａｓ超、さらに好ましくは２９２０ｍＰａｓ超、さらに好ましくは２９３０ｍＰａｓ超、さらに好ましくは２９４０ｍＰａｓ超、さらに好ましくは２９５０ｍＰａｓ超、さらに好ましくは２９６０ｍＰａｓ超、さらに好ましくは２９７０ｍＰａｓ超、さらに好ましくは２９８０ｍＰａｓ超、さらに好ましくは２９９０ｍＰａｓ超、さらに好ましくは３０００ｍＰａｓ超の粘度を有することができる。
【００２９】
上記粘度値は、それぞれ特定粘度範囲の限界値と理解し、もしくはそのようなものとして用いることもできる。
【００３０】
したがって、この結合剤は、いずれにしても比較的高い粘度を有する。この結合剤の比較的高い粘度は、一般に、結合剤もしくは結合剤分子の比較的高いモル質量と結びついている。したがって、この結合剤は、一般に、比較的高いモル質量を有する。この結合剤のモル質量は、例えば５０，０００ｇ／モル〜４００，０００ｇ／モルの範囲内、特に１００，０００ｇ／モル〜３５０，０００ｇ／モルの範囲内、好ましくは１５０，０００ｇ／モル〜３００，０００ｇ／モルの範囲内とすることができる。
【００３１】
つまり、この結合剤は、例えば５０，０００ｇ／モル超、特に７５，０００ｇ／モル超、特に１００，０００ｇ／モル超、特に１２５，０００ｇ／モル超、特に１５０，０００ｇ／モル超、特に１７５，０００ｇ／モル超、特に２００，０００ｇ／モル超、特に２２５，０００ｇ／モル超、特に２５０，０００ｇ／モル超、特に２７５，０００ｇ／モル超、特に３００，０００ｇ／モル超、特に３２５，０００ｇ／モル超、特に３５０，０００ｇ／モル超、特に３７５，０００ｇ／モル超、特に４００，０００ｇ／モル超のモル質量を有することができる。
【００３２】
この結合剤の比較的高い粘度は、意外なことに、繊維複合材の特別な構造的特性、すなわち特に特別な機械的特性をもたらす。したがって、結合剤を２重量％含有した水溶液で、２０℃において測定して、５００ｍＰａｓよりも一部で著しく低い結合剤粘度を有する公知の繊維複合材とは異なり、ここに述べる繊維複合材の組成は、この結合剤のまさに意外なほどに高い粘度が、この繊維複合材の著しく向上した構造的特性もしくは機械的特性をもたらすとの認識に基づいている。この繊維複合材の特別な構造的もしくは機械的特性は、特に、比較的高い（乾燥）引裂き強さ、もしくは比較的高い（乾燥）引裂き値に帰結する。
【００３３】
全体として、特にこの結合剤の比較的高い粘度のゆえに、その構造的もしくは機械的特性を改善された繊維複合材が提供される。したがって、この繊維複合材は、少なくとも時として繊維複合材に一定の機械的応力が加わることになる応用領域もしくは利用領域に特に適している。
【００３４】
この結合剤は、繊維複合材の乾燥重量もしくは全乾燥重量に対して、０．５〜５０重量％の重量割合を有することができる。一般に、この結合剤の重量割合は、繊維複合材の乾燥重量もしくは全乾燥重量に対して、１〜２０重量％の範囲内、特に２〜１７重量％の範囲内、主に３〜１５重量％の範囲内である。
【００３５】
既に触れたように、この繊維複合材の特別な構造的もしくは機械的特性は、この繊維複合材の比較的高い（乾燥）引裂き強さ、もしくは比較的高い（乾燥）引裂き値に帰結する。例えば、この繊維複合材は、少なくとも３０、少なくとも３０Ｎ、好ましくは少なくとも３５Ｎ、さらに好ましくは少なくとも４０Ｎ、さらに好ましくは少なくとも４５Ｎ、さらに好ましくは少なくとも５０Ｎ、さらに好ましくは少なくとも５５Ｎ、特に少なくとも６０Ｎ、さらに好ましくは少なくとも６５Ｎ、さらに好ましくは少なくとも７０Ｎ、さらに好ましくは少なくとも７５Ｎ、さらに好ましくは少なくとも８０Ｎ、さらに好ましくは少なくとも９０Ｎ、さらに好ましくは少なくとも１００Ｎの（乾燥）引裂き値を有することができる。引裂き値は、特に４５〜６０Ｎの範囲内とすることができる。引裂き値は、それぞれ乾燥状態において縦方向で測定された。（乾燥）引裂き値は、例えばＤＩＮ ＥＮ ＩＳＯ １９２４−２により確定することができる。
【００３６】
既に触れたように、この結合剤は水溶性多糖であり、もしくはこの結合剤は少なくとも１種の類似のものを含む。水溶性多糖は、一般に、少なくとも１種の酸性基含有残基もしくはカルボキシル基含有残基を有する。水溶性多糖は、例えば、カルボキシメチルセルロース（ＣМＣ）、カルボキシメチルデンプン（ＣМＳ）、カルボキシエチルセルロース（ＣＥＣ）、カルボキシプロピルセルロース、カルボキシメチル−メチルセルロース（ＣММＣ）、カルボキシメチルエチルセルロース、カルボキシメチルプロピルセルロース、カルボキシエチルメチルセルロース、カルボキシエチルエチルセルロース、カルボキシメチルヒドロキシメチルセルロース、カルボキシメチルヒドロキシエチルセルロース（ＣМＨＥＣ）、カルボキシメチルヒドロキシプロピルセルロース、カルボキシエチルヒドロキシメチルセルロース、カルボキシエチルヒドロキシエチルセルロース、およびこれらの混合物もしくは組み合わせの群から選択しておくことができる。
【００３７】
この結合剤は、水溶性デンプン、すなわち、特に上記とは別の種類、もしくはタイプの水溶性デンプンで形成しておくこともできる。
【００３８】
市場で入手可能な好適な結合剤は、例えば、カルボキシメチルセルロースナトリウム、Ｒｈｅｏｌｏｎ（登録商標）３０、Ｒｈｅｏｌｏｎ（登録商標）３０Ｎ、Ｒｈｅｏｌｏｎ（登録商標）１００ＮまたはＲｈｅｏｌｏｎ（登録商標）３００、Ｒｈｅｏｌｏｎ（登録商標）３００Ｎ、Ｒｈｅｏｌｏｎ（登録商標）５００Ｇ、Ｒｈｅｏｌｏｎ（登録商標）１０００Ｇであり、これらは、それぞれ、例えばＵｇｕｒ Ｓｅｌｕｌｏｚ Ｋｉｍｙａ社（アイドゥン、トルコ）から入手可能である。市場で入手可能なその他の好適な結合剤は、例えばＣａｌｅｘｉｓ（登録商標）型およびＦｉｎｎｆｉｘ（登録商標）型のカルボキシメチルセルロースであり、これらは、それぞれ、例えばＣＰ Ｋｅｌｃｏ Ｇｅｒｍａｎｙ ＧｍｂＨ社（グロッセンブローデ、ドイツ）から入手可能である。
【００３９】
この繊維複合材は、繊維要素および結合剤の他に、付加的に、少なくとも１種の湿潤剤、すなわち、特に有機湿潤剤を含有し、もしくは含むこともできる。この湿潤剤は、特に、脂肪族アルコール、脂肪族エーテル、脂肪族エステル、または少なくとも１種の脂肪族アルコールおよび／または少なくとも１種の脂肪族エーテルおよび／または少なくとも１種の脂肪族エステルの混合物の群から選択しておくことができる。特に考慮に値するのは、エタノール、プロパノール、エタン−１、２−ジオール、プロパン−１、２−ジオール、プロパン−１、３−ジオール、１、２、３−プロパントリオール、および、混合物もしくは組み合わせである。したがって、この湿潤剤は、少なくとも１種の易揮発性有機成分、すなわち、例えばエタノール、および／または、少なくとも１種の難揮発性有機成分、特に、低分子量、オリゴマー性または高分子量のジオール化合物またはポリオール化合物、すなわち、例えばプロピレングリコールを含むことができる。
【００４０】
この湿潤剤は、繊維複合材の重量もしくは全重量に対して、１〜９０重量％、特に５０重量％以下、好ましくは３５重量％以下、さらに好ましくは２０重量％以下、特別好ましくは１０重量％以下の重量割合を有することができる。湿潤剤の割合は、一般に、３０〜７０重量％の範囲内、特に３５〜６５重量％の範囲内、主に４０〜６０重量％の範囲内である。
【００４１】
この湿潤剤もしくはこの繊維複合材は、特に、それがアルコール成分、例えばエタノールおよび／またはプロパノール、特にエタノールと１−プロパノールと２−プロパノールとの混合物を含む場合、消毒特性を有することができる。したがって、この繊維複合材は、特に、消毒紙もしくはクレンジングペーパーとして用いるのに適している。
【００４２】
この湿潤剤もしくはこの繊維複合材はさらに、特に、それがアルコール成分を含む場合、殺菌性および／または静菌性特性、もしくは殺真菌性および／または静真菌性特性を有することができる。殺菌性および／または静菌性特性、もしくは殺真菌性および／または静真菌性特性は、この繊維複合材の特定応用分野にとって望ましいことがある。
【００４３】
この繊維複合材は、付加的に、有機両性成分を含有し、もしくは含むことができる。有機両性成分は、一般に水溶性である。以下で明らかとなるように、特に両性アミンもしくはアミン塩である両性有機成分は、陽子の受容体としても供与体としても利用でき、すなわち、ブレンステッド酸としてもブレンステッド塩基としても反応可能である。両性有機成分は、結合剤と合わせて、特に、（構造形成的）高分子塩および／またはポリマー集合体を形成するのに利用することができ、この集合体は、それが設けられている限りで、湿潤剤と一緒に非溶解性もしくは非分散性である。
【００４４】
既に触れたように、この有機両性成分は、特に、両性アミンもしくはアミン塩とすることができる。この有機両性成分は、界面活性剤でなく、すなわち、特に両性界面活性剤でない。それとともに、この有機両性成分は、界面活性剤でなく、すなわち、特にアミンもしくはアミン塩を基とする界面活性剤でない。一般に、第４級または長鎖の高分子両性アミンは（も）、有機両性成分として適していない。というのも、これらは、可塑剤としておよび／または恒久的カチオン電荷と共に、分散的もしくは構造破壊的に作用し、この繊維複合材の湿潤強度を損ない、もしくは妨げるからである。
【００４５】
この繊維複合材用の両性有機成分として使用するのに相応に適したアミンは、主に、水溶性アミノカルボン酸、好ましくはαアミノカルボン酸とすることができ、これは主に、アラニン、アルギニン、アスパラギン、アスパラギン酸、シトルリン、システイン、Ｓ−メチルシステイン、シスチン、クレアチン、ホモシステイン、ホモセリン、ノルロイシン、２−アミノブタン酸、２−アミノ−３−メルカプト−３−メチルブタン酸、３−アミノブタン酸、２−アミノ−３、３−ジメチルブタン酸、４−アミノブタン酸、２−アミノ−２−メチルプロパン酸、２−アミノ−３−シクロヘキシルプロパン酸、３−アミノプロパン酸、２、３−ジアミノプロパン酸、３−アミノヘキサン酸、γ−カルボキシグルタミン酸（３−アミノプロパン−１、１、３−トリカルボン酸）、グルタミン、グルタミン酸、グリシン、ヒスチジン、ヒドロキシプロリン、ｐ−ヒドロキシフェニルグリシン、イソロイシン、イソバリン、ロイシン、リシン、メチオニン、オルニチン、（（Ｓ）−（＋）−２、５−ジアミノペンタン酸）、フェニルアラニン、プロリン、セリン、トレオニン、トリプトファン、チロシン、バリン、これらの塩、これらの錯体、および、これらの混合物もしくは組み合わせの群、主に、アラニン、アルギニン、グリシン、プロリン、リシン、ヒスチジン、グルタミン、グルタミン酸、アスパラギン酸、オルニチン、これらの塩、これらの錯体、および、これらの混合物もしくは組み合わせの群、さらに好ましくは、アラニン、アルギニン、グリシン、プロリン、リシン、オルニチン、これらの塩、これらの錯体、および、これらの混合物もしくは組み合わせの群、さらに好ましくは、アルギニン、リシン、オルニチン、これらの塩、これらの錯体、および、これらの混合物もしくは組み合わせの群、さらに好ましくは、アラニン、グリシン、プロリン、これらの塩、これらの錯体、および、これらの混合物もしくは組み合わせの群、さらに好ましくは、ヒスチジン、グルタミン、グルタミン酸、アスパラギン酸、これらの塩、これらの錯体、および、これらの混合物もしくは組み合わせの群から選択されている。
【００４６】
さらに、１種のまたは様々なアミノ酸から成る８個以下のアミノ酸モジュールを有するオリゴマー性ペプチドもしくはオリゴペプチドに至る短鎖ペプチド、、すなわち、例えば、ジペプチド、トリペプチドは、両性有機成分として利用し、こうして使用することができる。
【００４７】
さらに、すべての、特に分子量の小さい非生理的なアミンもしくはアミノ酸、および、これらの誘導体は、両性有機成分として役立ち、こうして使用することができる。
【００４８】
それが設けられている限りで、この有機両性成分は、主に、少なくとも１種のプロトン化可能なおよび／またはプロトン化したアミノ基、さらに、少なくとも１種の脱プロトン化可能なおよび／または脱プロトン化した酸性基、さらに好ましくは、カルボキシル基を有する。プロトン化可能なおよび／またはプロトン化したアミノ基は、主に、第１級アミノ基、第２級アミノ基、および、これらの組み合わせの群から選択されている。両性アミンは、主に、アミノカルボン酸、および／またはその塩および／または錯体、さらに好ましくは、αアミノ酸、および／またはその塩および／または錯体である。
【００４９】
両性アミンの塩は、望ましくは、表面に一様な球状電荷分布を有する、特に多価金属カチオンの塩、すなわち、好ましくはＣａ２＋および／またはＺｎ２＋である。
【００５０】
両性アミンの錯体は、特に多価金属カチオンの錯体、好ましくはＣａ２＋および／またはＺｎ２＋である。さらに好ましくは、両性アミンは、主にプロトン化可能なおよび／またはプロトン化した第１級アミノ基と、第１級酸性基、主にカルボキシル基と、そして選択的にさらに、主にプロトン化可能なおよび／またはプロトン化した第２級アミノ基と、および／または第２級酸性基、主にカルボキシル基とを有する。両性アミンは、主に、恒久的に正に荷電している窒素原子を有しておらず、さらに好ましくは、第４級アンモニウム基、例えばテトラアルキルアンモニウム基を有していない。
【００５１】
したがって、この繊維複合材は、繊維複合材のその他の成分とで、特に結合剤とで、および／または、それが設けられている限りで、１種の、もしくは前記の両性有機成分とで錯体を形成する特に、多価の金属カチオン、もしくは、特に多価の金属カチオン塩を含むことができる。相応する金属カチオンもしくは金属カチオン塩は、特に、水構造形成的および／または吸湿的および／または浸透的に活性もしくは有効であり得る。相応する塩の例は、多価金属カチオンを有する分子量の小さい有機の酸もしくはアミノ酸を基とする有機塩、例えばカルシウムイオン、マグネシウムイオン、亜鉛イオン、および／または無機金属カチオン塩、例えば塩化カルシウム、塩化亜鉛、概して、主に強吸湿性金属カチオンもしくは金属カチオン塩、および様々な金属カチオンもしくは金属カチオン塩の混合物とすることができる。相応する金属カチオンもしくは金属カチオン塩の重量割合は、特に０．０１〜２０重量％、好ましくは０．１〜１０重量％、さらに好ましくは０．２〜８重量％、特別好ましくは０．３〜５重量％である。
【００５２】
主に、好適な多価金属カチオンは、遷移金属の多価イオン、すなわち、特に二価イオンもしくは三価イオン、元素周期表第三、第四族金属の多価イオン、アルカリ土類金属のイオン、遷移金属のイオン、および、これらの混合物もしくは組み合わせから成る群から選択される。さらに、もしくはしたがって、好適な多価金属カチオンは、Ａｌ３+、Ｍｇ２+、Ｃｏ２+、Ｆｅ２+、Ｆｅ３+、Ｃａ２+、Ｍｎ２+、Ｎｉ２+、Ｚｎ２+、および、これらの混合物もしくは組み合わせ、特に好ましくは、Ｃａ２＋、Ｚｎ２＋、および、これらの混合物もしくは組み合わせから成る群から選択することができる。
【００５３】
好適な金属カチオンは、例えば、相応する金属カチオンの水溶性塩および／または錯体の態様で、主に、相応する金属カチオンの炭酸水素塩、塩化物、酢酸塩、乳酸塩、酒石酸塩、フマル酸塩として、上記アミノカルボン酸の１種、またはこれらの混合物のカルボキシレートおよび／または錯体として、主に上記アミノカルボン酸の１種、またはこれらの混合物の塩化物、カルボキシレートおよび／または錯体として、主に水性の溶液、主にローションに導入することができる。
【００５４】
好適な両性アミンは、主に、置換しないか、または置換しておくことのできるアミノカルボン酸、これらの塩、これらの錯体、またはこれらの混合物もしくは組み合わせから成る群から選択される。置換しないか、または置換しておくことのできる好適なアミノカルボン酸は、主に少なくとも１種のカルボキシル基、および、少なくとも１種のアミノ基を有する有機化合物である。好適な両性アミンは、既に触れたように、界面活性剤でなく、すなわち、特に両性界面活性剤でない。
【００５５】
好適なアミノカルボン酸は、好ましくは、アラニン、アルギニン、アスパラギン、アスパラギン酸、シトルリン、システイン、Ｓ−メチルシステイン、シスチン、クレアチン、ホモシステイン、ホモセリン、ノルロイシン、２−アミノブタン酸、２−アミノ−３−メルカプト−３−メチルブタン酸、３−アミノブタン酸、２−アミノ−３、３−ジメチルブタン酸、４−アミノブタン酸、２−アミノ−２−メチルプロパン酸、２−アミノ−３−シクロヘキシルプロパン酸、３−アミノプロパン酸、２、３−ジアミノプロパン酸、３−アミノヘキサン酸、γ−カルボキシグルタミン酸（３−アミノプロパン−１、１、３−トリカルボン酸）、グルタミン、グルタミン酸、グリシン、ヒスチジン、ヒドロキシプロリン、ｐ−ヒドロキシフェニルグリシン、イソロイシン、イソバリン、ロイシン、リシン、メチオニン、オルニチン（（Ｓ）−（＋）−２．５−ジアミノペンタン酸）、フェニルアラニン、プロリン、セリン、トレオニン、トリプトファン、チロシン、バリン、これらの塩、これらの錯体、および、これらの混合物もしくは組み合わせから成る群、主に、アラニン、アルギニン、グリシン、プロリン、リシン、ヒスチジン、グルタミン、グルタミン酸、アスパラギン酸、オルニチン、これらの塩、これらの錯体、および、これらの混合物もしくは組み合わせから成る群、さらに好ましくは、アラニン、アルギニン、グリシン、プロリン、リシン、オルニチン、これらの塩、これらの錯体、および、これらの混合物もしくは組み合わせから成る群、さらに好ましくは、アルギニン、リシン、オルニチン、これらの塩、これらの錯体、および、これらの混合物もしくは組み合わせから成る群、さらに好ましくは、アラニン、グリシン、プロリン、これらの塩、これらの錯体、および、これらの混合物もしくは組み合わせから成る群、さらに好ましくは、ヒスチジン、グルタミン、グルタミン酸、アスパラギン酸、これらの塩、これらの錯体、および、これらの混合物もしくは組み合わせから成る群から選択される。
【００５６】
さらに好ましい実施形態において、両性アミンは、直前に列記したアミノ酸の１種、もしくは様々なアミノ酸から成る上記ペプチドから成る群から選択される。
【００５７】
金属カチオン、好ましくは多価金属カチオンは、上記アミノカルボン酸の１種とで、塩および／または錯体を形成することができる。さらに好ましくは、上記両性アミン、主に上記アミノカルボン酸は、多価金属カチオンの塩および／または錯体として、好ましくはＣａ２＋および／またはＺｎ２＋として、用いることができる。
【００５８】
既に触れたように、相応する両性アミン、主に、置換しないか、または置換しておくことのできる少なくとも１種のアミノカルボン酸、および／またはこれらの塩および／またはこれらの錯体は、繊維要素に塗布後、結合剤もしくは多糖の酸性基含有残基、主にカルボキシル基含有残基とで、高分子塩を形成することができる。
【００５９】
既に触れたように、少なくとも１種の有機両性成分、すなわち、特に１種の両性アミン、主に少なくとも１種のアミノカルボン酸、および／またはこれらの塩および／またはこれらの錯体を用いることによって、繊維複合材の含水強度の制御、すなわち、水中での繊維複合材の解離性の制御を改善することができる。特に、有機両性成分、すなわち、特にアミノカルボン酸と金属カチオンから塩もしくは錯体もしくは高分子塩を、前記の如く形成することによって、繊維複合材の湿潤強度に肯定的影響を及ぼすこともできる。
【００６０】
主に、置換しないか、または置換しておくことができる上記アミノカルボン酸、これらの塩、これらの錯体、および、これらの混合物もしくは組み合わせの群から主に選択される、相応する両性アミンは、それぞれ乾燥繊維複合材の重量もしくは全重量に対して、０．１重量％〜３０重量％の範囲内、主に０．５重量％〜２０重量％の範囲内、さらに好ましくは０．７重量％〜１７重量％の範囲内、さらに好ましくは２重量％〜１５重量％の範囲内、さらに好ましくは３．３重量％〜１３重量％の範囲内の重量割合を有する。
【００６１】
この繊維複合材が少なくとも１種の両性有機成分を含有し、もしくは含む実施形態が考えられるのではあるが、この繊維複合材が、（唯一の）両性有機成分を含有しない、もしくは含まないことも明確に考えられる。
【００６２】
この繊維複合材は、特に、消毒紙もしくはクレンジングペーパーとして用いるのに適している。それゆえに、この繊維複合材は、特に、消毒紙もしくはクレンジングペーパーとして形成しておくことができる。その際、留意すべき点として、繊維複合材の分解時に、繊維複合材の消毒作用もしくはクレンジング作用が減少するので、特別な含水強度は、繊維複合材の（実際の）消毒作用、もしくはクレンジング作用の指標と見做すことができる。こうして、この繊維複合材の分解は、一般に、この繊維複合材の消毒作用、もしくはクレンジング作用の減少と並行して起きる。
【００６３】
この繊維複合材は、消毒紙もしくはクレンジングペーパーとして用いる他に、例えば、水分解性衛生ペーパー、特に耐湿水分解性化粧用ペーパーまたは水分解性トイレットペーパーとして用いるのにも適している。したがって、この繊維複合材は、水分解性衛生ペーパー、特に水分解性クレンジングペーパー、または水分解性トイレットペーパーとして形成しておくことができ、もしくは形成することができる。
【００６４】
無論、この繊維複合材は、繊維要素と結合剤の他に水、すなわち、水分も含有することができる。水分は、この繊維複合材の繊維要素、結合剤、および、その他考えられる（選択的）諸成分、例えば、湿潤剤および有機両性成分等の割合から生じる。水分は一般に残余であり、この繊維複合材の各諸成分が全体で１００％となる。
【００６５】
この繊維複合材は、単層または多層で形成しておくことができる。
【００６６】
本発明は、繊維複合材の他に、水分解性繊維複合材、特に、ここに述べる繊維複合材を製造する方法にも関する。本方法は、
−特に、繊維要素を含有する繊維要素ウエブの態様の多数の繊維要素を調製する工程と、
−酸性基含有多糖で形成され、または、それに類似するものを含む少なくとも１種の結合剤を、繊維要素、特に繊維要素ウエブに被着する工程とを含み、
前記少なくとも１種の結合剤が、２重量％の結合剤を含有する水溶液で、２０℃において測定して、５００ｍＰａｓ超の粘度を有する。
【００６７】
繊維複合材に関連して述べたことは、すべて本方法にも同様にあてはまり、またその逆もいえる。
【００６８】
これらの繊維要素は、フリース様またはフリース状で調製もしくは提供することができる。調製すべき、または調製された繊維要素は、例えば、カーディング、ウェットレイイング、エアレイイング、スパンボンド法、またはメルトブロー法によって繊維ウエブに転換し、繊維要素ウエブとして調製して提供することができる。この繊維要素ウエブは、繊維要素が密に混合されるエアレイド法とも称されるエアレイイング法によって形成することができる。エアレイイング繊維要素は、引き続き圧搾または圧縮することができる。
【００６９】
それとともに、特に繊維要素の調製もしくは製造に関連して、下記の付加的工程を含む方法の下記実施形態が考えられる。
【００７０】
不織布または不織材料として調製して提供できるこの繊維複合材は、主に、付加的に下記工程を含む方法によって製造される：
（ａ１）繊維要素を調製する、
（ａ２）繊維要素を受容面に堆積させて繊維要素ウエブを得る、
（ａ３）繊維要素ウエブを圧縮もしくは圧搾して圧縮もしくは圧搾繊維要素ウエブを得る。
【００７１】
特に、工程（ａ１）のとき、および／または、工程（ａ２）および／または（ａ３）中に結合剤とそれが設けられている限りで、有機両性成分は、水溶液および／またはフォームとして、順次、一緒にまたは同時に被着され、引き続き１００℃超、主に１２０℃超、主に１５０℃超の温度において固化される。引き続き、それが設けられている限りで、湿潤剤を被着することができる。代替的実施形態において、工程（ａ３）中に、またはその後に、結合剤と、それが設けられている限りで、有機両性成分と、それが設けられている限りで、湿潤剤が被着される。
【００７２】
結合剤、選択的有機両性成分および選択的湿潤剤の被着は、主に、それぞれ独自にパッドによる塗布、フォームによる塗布および／またはスプレーによって行われる。結合剤、選択的有機両性成分および選択的湿潤剤は、互いに別々に繊維要素もしくは繊維複合材のそれぞれ同じ側面、または異なる側面に被着することができる。結合剤、選択的有機両性成分および選択的湿潤剤の被着は、同時に、または非同時に（逐次）行うことができ、塗布の順序は変更可能である。
【００７３】
工程（ａ３）で行われる圧縮もしくは圧搾は、同時に、または時間的に段階付けた、様々な方法、すなわち、例えば、前圧縮と後圧縮、もしくは、前圧搾と後圧搾に分けた方法、例えば、カレンダー仕上げ、圧延、エンボス加工等によって行うことができる。繊維複合材の圧縮もしくは圧搾によって、繊維複合材の厚さおよび／または密度を調整することができる。
【００７４】
既に工程（ａ３）で実現されていない限りで、工程（ａ３）に続く工程（ａ４）として、例えば繊維複合材のエンボス加工によって、繊維複合材の立体的構造化もしくは表面構造化の形成を続けることができる。こうして、繊維複合材内に凹部および／または隆起部を適切に形成することができる。
【図面の簡単な説明】
【００７５】
図面の１実施例に基づいて本発明を説明する。単一の図は実施例による繊維複合材の原理図である。
【図１】実施例による単層または多層水分解性繊維複合材の原理図である。
【発明を実施するための形態】
【００７６】
この繊維複合材１は、一方で、湿潤状態のとき比較的高い湿潤強度、すなわち、比較的高い機械的強度を有し、他方で、水との接触時に比較的低い含水強度、すなわち、比較的低い機械的強度を有する。比較的低い含水強度により、この繊維複合材１は、水との接触時に個々の繊維要素２に迅速かつ完全に解離することができる。それとともに、この繊維複合材１は、例えば素地上での摩擦による短時間の機械的応力を受けるとき十分に高い機械的湿潤強度を有する。水に導入後、この繊維複合材１は、十分に低い含水強度、もしくは高い解離性を示し、繊維複合材１の廃棄後に、下水設備の詰まりが避けられる。それとともに、この繊維複合材１は、特に、水分解性消毒紙もしくはクレンジングペーパーとして用いるのに適している。水分解性衛生ペーパー、水分解性化粧用ペーパー、または水分解性トイレットペーパーとしての使用も考えられる。
【００７７】
この繊維複合材１は、多数の繊維要素２、すなわち、例えばパルプ繊維と、繊維要素２を取り囲む結合剤３とを含み、この結合剤は、水溶性多糖で形成され、またはそれに類似するものを含む。水溶性多糖は、例えばカルボキシメチルセルロース（ＣМＣ）とすることができる。
【００７８】
この結合剤３は、２重量％の結合剤を含有する水溶液、もしくは水中で、２０℃において測定して、５００ｍＰａｓ以上の粘度を有する。結合剤３の粘度測定は、例えば、円筒測定設備、МＶ計量カップを有する、例えばＶＴ５５０型Ｈａａｋｅ Ｖｉｓｃｏｔｅｓｔｅｒの回転粘度計によって、２．５５ｓ−１の回転速度で行われる（行われた）。
【００７９】
結合剤３の高い粘度によって、繊維複合材１の特別な構造的特性、すなわち、特に特別な機械的特性が生じ、この特性は特に、高い（乾燥）引裂き値に帰結する。
【００８０】
以下の表は、この繊維複合材１の例示的に考えられる組成、すなわち、特に様々な結合剤＃１〜４と、それぞれ６つの測定値を平均した付属する（乾燥）引裂き値を示す：
【００８１】
【表１】
2021525320.tif 000003
【００８２】
結合剤＃１はＲｈｅｏｌｏｎ（登録商標）１０００Ｇ型のカルボキシメチルセルロース、結合剤＃２はＣａｌｅｘｉｓ（登録商標）型のカルボキシメチルセルロース、結合剤＃３はＲｈｅｏｌｏｎ（登録商標）５００Ｇ型のカルボキシメチルセルロース、結合剤＃４はＦｉｎｎｆｉｘ（登録商標）型のカルボキシメチルセルロースである。
【００８３】
この結合剤３の粘度は、円筒測定設備、МＶ計量カップを有するＶＴ５５０型Ｈａａｋｅ Ｖｉｓｃｏｔｅｓｔｅｒの回転粘度計によって、２．５５ｓ−１の回転速度で測定された。
【００８４】
引裂き値は、幅５０ｍｍ、縦方向の長さ１００ｍｍの乾燥試験片で、それぞれ測定された。
【００８５】
この繊維複合材１は、
−特に繊維要素を含有する繊維要素ウエブの態様の多数の繊維要素２を調製する工程と、
−酸性基含有多糖で形成され、またはそれに類似するものを含む、少なくとも１種の結合剤３を、繊維要素２、特に繊維要素ウエブに被着する工程とを含み、前記少なくとも１種の結合剤３が、２重量％の結合剤３を含有する水溶液で、２０℃において測定して、５００ｍＰａｓ超の粘度を有する方法で製造することができる。
2021525320.tif 000004
【国際調査報告】
2021525320.tif 000005
2021525320.tif 000006
2021525320.tif 000007
2021525320.tif 000008
2021525320.tif 000009